(57)【要約】【課題】優れた強度を有すると共に、打ち抜き成形性及び熱成形性に優れる光反射板を提供する。【解決手段】本発明の光反射板は、非環式オレフィン系樹脂１００重量部、環式オレフィン系樹脂１０〜１８０重量部、及び酸化チタン３０〜２００重量部を含むことを特徴とする。本発明の光反射板に用いられる非環式オレフィン系樹脂としては、ポリプロピレン系樹脂が好ましく用いられ、ポリプロピレン及びエチレン−プロピレン共重合体を組み合わせて用いるのが特に好ましい。【選択図】図２
2012212049.tif 000002
【特許請求の範囲】
【請求項１】
非環式オレフィン系樹脂１００重量部、環式オレフィン系樹脂１０〜１８０重量部、及び酸化チタン３０〜２００重量部を含有することを特徴とする光反射板。
【請求項２】
非環式オレフィン系樹脂が、ポリプロピレン系樹脂を含むことを特徴とする請求項１に記載の光反射板。
【請求項３】
非環式オレフィン系樹脂が、ホモポリプロピレン及びエチレン−プロピレン共重合体を含むことを特徴とする請求項１に記載の光反射板。
【請求項４】
厚みが０．１〜１．５ｍｍであることを特徴とする請求項１に記載の光反射板。
【請求項５】
請求項１に記載の光反射板を成形してなる光反射成形体。
【請求項６】
請求項１に記載の光反射板を用いてなることを特徴とする表示装置。
【請求項７】
請求項５に記載の光反射成形体を用いてなることを特徴とする表示装置。
【請求項８】
請求項１に記載の光反射板を用いてなることを特徴とする照明装置。
【請求項９】
請求項５に記載の光反射成形体を用いてなることを特徴とする照明装置。
【発明の詳細な説明】
【技術分野】
【０００１】
本発明は、優れた強度を有すると共に、打ち抜き成形性及び熱成形性に優れた光反射板、上記光反射板を成形してなる光反射成形体、並びにこれらを用いてなる表示装置及び照明装置に関する。
【背景技術】
【０００２】
表示装置として液晶表示装置が様々な用途に用いられている。この液晶表示装置では、液晶セルの背面にバックライトユニットが配設される。バックライトユニットは、冷陰極管やＬＥＤなどの発光光源、ランプリフレクタ、導光板、及び上記導光板の後面側に配設された光反射板からなる。この光反射板は、導光板の後面側に漏れた光を液晶セル側に向かって反射させる役割を果たしている。
【０００３】
表示装置などの大画面化に伴って、光反射板の大型化も所望されている。しかしながら、強度が低い光反射板を大型化した場合、このような光反射板は不用意に撓むため、上記光反射板を搬送する際の取扱性が低いという問題がある。さらに、不用意に撓む光反射板では、これを表示装置内の所望の位置に配設するのも困難となり表示装置の生産性を低下させる問題もある。そこで、光反射板には、不用意に撓むことのないように優れた強度を有している必要がある。
【０００４】
光反射板としては、特許文献１の実施例１１に、環式オレフィン系樹脂及び酸化チタンを６０：４０の質量比で含む未延伸樹脂フィルムが開示されている。このような未延伸樹脂フィルムでは、環式オレフィン系樹脂と酸化チタンとの屈折率差により生じる光反射を利用することにより光反射性が得られている。また、未延伸樹脂フィルムは、環式オレフィン系樹脂を５０重量％以上と高濃度で含んでいることにより優れた強度も確保している。
【０００５】
また、光反射板として、特許文献１では、環式オレフィン系樹脂及び酸化チタンを含む樹脂フィルムを少なくとも一軸方向に１．１倍以上延伸させてなる多孔性樹脂フィルムが開示されている。特許文献１の多孔性樹脂フィルムは、樹脂フィルムを延伸することにより、酸化チタンを起点として形成された微細なボイドを有している。そして、特許文献１の多孔性樹脂フィルムでは、環式オレフィン系樹脂と酸化チタンとの屈折率差により生じる光反射、及び環式オレフィン系樹脂と酸化チタンの周囲に形成されるボイドとの屈折率差により生じる光反射を利用することにより、優れた光反射性が得られている。また、多孔性樹脂フィルムも、環式オレフィン系樹脂を５０重量％以上と高濃度で含むことにより優れた強度を確保している。
【０００６】
さらに、特許文献１の多孔性樹脂フィルムでは、環式オレフィン系樹脂中に、無機充填剤の他に、環式オレフィン系樹脂に非相溶な非溶性樹脂を微分散させることが開示されている。特許文献１において、上記非溶性樹脂として、ポリオレフィン系樹脂が挙げられている。そして、特許文献１の実施例１０では、環式オレフィン系樹脂、ポリプロピレン系樹脂、相溶化剤、及びルチル型酸化チタンを５１：７：２：４０の重量比で含む樹脂フィルムを２軸延伸してなる多孔性樹脂フィルムが開示されている。
【０００７】
このような非溶性樹脂は、この非溶性樹脂と環式オレフィン系樹脂との屈折率差により光反射を生じさせて多孔性樹脂フィルムに光反射性を付与するために用いられている。したがって、非溶性樹脂は、多孔性樹脂フィルムに非常に少量で用いられており、多孔性樹脂フィルムの機械的物性にはほとんど影響していない。
【先行技術文献】
【特許文献】
【０００８】
【特許文献１】特開２０１０−１８６１５２号公報
【発明の概要】
【発明が解決しようとする課題】
【０００９】
光反射板を表示装置などに組み込む際に、光反射板はこれを打ち抜き成形することにより所望の形状に成形された光反射成形体として用いられる場合がある。しかしながら、引用文献１の未延伸樹脂フィルムや多孔性樹脂フィルムを打ち抜き成形により所望の形状に成形すると、未延伸樹脂フィルム及び多孔性樹脂フィルムは、環式オレフィン系樹脂を高濃度で含んでいることによって強度が非常に高いために亀裂などの成形不良を生じる場合が多く、打ち抜き成形性が低いという問題があった。
【００１０】
また、光反射板を表示装置などに組み込む際に、光反射板はこれを熱成形することによって立体的な形状などに成形された光反射成形体として用いられる場合もある。しかしながら、特許文献１の多孔性樹脂フィルムは、過度に延伸処理がされていることによって熱成形性が低下している。このような多孔性樹脂フィルムを熱成形すると、得られる成形体に破れや孔開きなどの成形不良を生じるという問題があった。
【００１１】
したがって、本発明の目的は、優れた強度を有すると共に、打ち抜き成形性及び熱成形性に優れた光反射板を提供することである。
【課題を解決するための手段】
【００１２】
本発明の光反射板は、非環式オレフィン系樹脂１００重量部、環式オレフィン系樹脂１０〜１８０重量部、及び酸化チタン３０〜２００重量部を含むことを特徴とする。
【００１３】
［非環式オレフィン系樹脂］
本発明において、非環式オレフィン系樹脂とは、繰り返し単位中に、炭素原子のみで形成された環構造を有しておらず且つ鎖状のオレフィン系樹脂を意味する。鎖状のオレフィン系樹脂には直鎖構造を有するオレフィン系樹脂及び分岐構造を有するオレフィン系樹脂を含む。このような非環式オレフィン系樹脂は、炭素原子のみで形成された環構造を有していないオレフィンを重合又は共重合することにより製造された重合体である。非環式オレフィン系樹脂としては、ポリエチレン系樹脂、及びポリプロピレン系樹脂などが好ましく挙げられる。これらの非環式オレフィン系樹脂は、単独で又は２種以上を併用して用いることができる。
【００１４】
上記ポリエチレン系樹脂としては、例えば、低密度ポリエチレン、直鎖状低密度ポリエチレン、高密度ポリエチレン、中密度ポリエチレンなどが挙げられる。
【００１５】
また、上記ポリプロピレン系樹脂としては、ホモポリプロピレン、エチレン−プロピレン共重合体、プロピレン−α−オレフィン共重合体、及びプロピレン−共役ジエン共重合体などが挙げられる。なお、エチレン−プロピレン共重合体、プロピレン−α−オレフィン共重合体、及びプロピレン−共役ジエン共重合体はランダム共重合体であってもブロック共重合体の何れであってもよい。
【００１６】
エチレン−プロピレン共重合体におけるエチレン成分の含有量は、０．５〜３０重量％が好ましく、１〜１０重量％がより好ましい。エチレン成分の含有量が０．５重量％未満であるエチレン−プロピレン共重合体では、環式オレフィン系樹脂に対する相溶性が低下する虞れがある。また、エチレン成分の含有量が３０重量％を超えるエチレン−プロピレン共重合体では、得られる光反射板の強度や耐熱性を低下させる虞れがある。
【００１７】
プロピレン−α−オレフィン共重合体中におけるα−オレフィン成分の含有量は、０．５〜３０重量％が好ましく、１〜１０重量％がより好ましい。α−オレフィンとしては、炭素数が４〜１０のα−オレフィンが挙げられ、例えば、１−ブテン、１−ペンテン、４−メチル−１−ペンテン、１−ヘキセン、１−ヘプテン、１−オクテンなどが挙げられる。
【００１８】
プロピレン−共役ジエン共重合体における共役ジエン成分の含有量は、０．５〜３０重量％が好ましく、１〜１０重量％がより好ましい。共役ジエンとしては、１，３−ブタジエン、イソプレン、１，３−ヘプタジエン、２，３−ジメチルブタジエン、及び２，５−ジメチル−２，４−ヘキサジエンなどが挙げられる。
【００１９】
なかでも、非環式オレフィン系樹脂は、ポリプロピレン系樹脂を含んでいるのが好ましい。ポリプロピレン系樹脂を用いることにより、より優れた強度を有していると共に、打ち抜き成形に供しても成形不良の発生を高く抑制して所望の形状に加工成形することができる光反射板を提供することができる。
【００２０】
光反射板は、ポリプロピレン系樹脂として、上述したものを単独で用いてもよいが、２種以上を併用して用いるのが好ましく、ホモポリプロピレン及びエチレン−プロピレン共重合体を含んでいるのがより好ましい。エチレン−プロピレン共重合体は、環式オレフィン系樹脂及びホモポリプロピレンの双方に対して優れた相溶性を有する。したがって、ホモポリプロピレン及びエチレン−プロピレン共重合体を用いることにより、ホモポリプロピレン、エチレン−プロピレン共重合体、及び環式オレフィン系樹脂を光反射板中で均一に分散させることができ、打ち抜き成形に供した際に成形不良の発生をより高く抑制することが可能な光反射板を提供することができる。また、複数枚の光反射板を積層して積層体を得、この積層体を打ち抜き成形することによって、光反射板の打ち抜き成形体の生産性を向上させることができるが、このように積層体を打ち抜き成形する際にはより高い圧力が積層体中の光反射板に加わるため、光反射板に亀裂などの成形不良が特に生じやすい。しかしながら、ポリプロピレン系樹脂としてホモポリプロピレン及びエチレン−プロピレン共重合体を用いている光反射板では、これを複数枚積層した上で打ち抜き成形したとしても成形不良の発生を高く抑制することができる。
【００２１】
さらに、ポリプロピレン系樹脂としてホモポリプロピレン及びエチレン−プロピレン共重合体を含んでいる光反射板中では、上述の通り、ホモポリプロピレン、エチレン−プロピレン共重合体、及び環式オレフィン系樹脂が均一に分散されている。したがって、このような光反射板によれば、これを熱成形しても、厚みが局所的に薄くなる部分を生じることなく均一な厚みを有し、光反射板が有する優れた光反射性を維持しつつ所望の形状に成形された光反射成形体を提供することも可能となる。
【００２２】
ポリプロピレン系樹脂におけるホモポリプロピレンとエチレン−プロピレン共重合体との重量比は、８０：１０〜８：１０が好ましく、３５：１０〜１０：１０がより好ましい。ポリプロピレン系樹脂におけるホモポリプロピレンの重量比が高過ぎると、光反射板を打ち抜き成形に供した際に、成形不良の発生を十分に抑制できない虞れがある。また、ポリプロピレン系樹脂におけるホモポリプロピレンの重量比が低過ぎると、光反射板の強度が低下する虞れがある。
【００２３】
［環式オレフィン系樹脂］
本発明において、環式オレフィン系樹脂とは、繰り返し単位中に、炭素原子のみで形成された環構造を有しているオレフィン系樹脂を意味する。このような環式オレフィン系樹脂は、炭素原子のみで形成された環構造を有するオレフィンを重合又は共重合することにより製造された重合体である。炭素原子のみで形成された環構造としては、例えば、シクロペンタン、シクロヘキサン、シクロヘプタン、シクロオクタン、シクロノナン、及びシクロデカンなどに由来するシクロアルカン構造、並びにシクロペンテン、シクロヘキセン、シクロヘプテン、シクロオクテン、及びシクロデセンなどに由来するシクロアルケン構造などが好ましく挙げられる。また、環式オレフィン系樹脂は、その一部の水素が水酸基、カルボキシル基、ニトリル基、アリール基、及びアルコキシシリル基などの官能基やハロゲン原子で置換されていてもよい。
【００２４】
環式オレフィン系樹脂は、好ましくは、炭素原子のみで形成された環構造を有するオレフィンを含むモノマーをメタセシス開環重合や付加重合などの重合方法で重合し、必要に応じて、炭素−炭素二重結合を水素添加することにより、合成される。上記環構造を有するオレフィンとしては、環式オレフィン（「シクロオレフィン」ともいう）が好ましく挙げられる。
【００２５】
環式オレフィン系樹脂としては、環式オレフィンの付加（共）重合体又はその水素添加物（１）、環式オレフィンとα−オレフィンとの付加共重合体又はその水素添加物（２）、及び環式オレフィンの開環（共）重合体又はその水素添加物（３）が好ましく挙げられる。
【００２６】
環式オレフィンの具体例としては、シクロペンテン、シクロヘキセン、シクロオクテン；シクロペンタジエン、１，３−シクロヘキサジエン等の１環の環式オレフィン；ビシクロ［２．２．１］ヘプタ−２−エン（慣用名：ノルボルネン）、５−メチル−ビシクロ［２．２．１］ヘプタ−２−エン、５，５−ジメチル−ビシクロ［２．２．１］ヘプタ−２−エン、５−エチル−ビシクロ［２．２．１］ヘプタ−２−エン、５−ブチル−ビシクロ［２．２．１］ヘプタ−２−エン、５−エチリデン−ビシクロ［２．２．１］ヘプタ−２−エン、５−ヘキシル−ビシクロ［２．２．１］ヘプタ−２−エン、５−オクチル−ビシクロ［２．２．１］ヘプタ−２−エン、５−オクタデシル−ビシクロ［２．２．１］ヘプタ−２−エン、５−メチリデン−ビシクロ［２．２．１］ヘプタ−２−エン、５−ビニル−ビシクロ［２．２．１］ヘプタ−２−エン、５−プロペニル−ビシクロ［２．２．１］ヘプタ−２−エン等の２環の環式オレフィン；トリシクロ［４．３．０．１2,5］デカ−３，７−ジエン（慣用名：ジシクロペンタジエン）、トリシクロ［４．３．０．１2,5］デカ−３−エン；トリシクロ［４．４．０．１2,5］ウンデカ−３，７−ジエン若しくはトリシクロ［４．４．０．１2,5］ウンデカ−３，８−ジエンまたはこれらの部分水素添加物（またはシクロペンタジエンとシクロヘキセンの付加物）であるトリシクロ［４．４．０．１2,5］ウンデカ−３−エン；５−シクロペンチル−ビシクロ［２．２．１］ヘプタ−２−エン、５−シクロヘキシル−ビシクロ［２．２．１］ヘプタ−２−エン、５−シクロヘキセニルビシクロ［２．２．１］ヘプタ−２−エン、５−フェニル−ビシクロ［２．２．１］ヘプタ−２−エン等の３環の環式オレフィン；テトラシクロ［４．４．０．１2,5．１7,10］ドデカ−３−エン（単にテトラシクロドデセンともいう）、８−メチルテトラシクロ［４．４．０．１2,5．１7,10］ドデカ−３−エン、８−エチルテトラシクロ［４．４．０．１2,5．１7,10］ドデカ−３−エン、８−メチリデンテトラシクロ［４．４．０．１2,5．１7,10］ドデカ−３−エン、８−エチリデンテトラシクロ［４．４．０．１2,5．１7,10］ドデカ−３−エン、８−ビニルテトラシクロ［４，４．０．１2,5．１7,10］ドデカ−３−エン、８−プロペニル−テトラシクロ［４．４．０．１2,5．１7,10］ドデカ−３−エン等の４環の環式オレフィン；８−シクロペンチル−テトラシクロ［４．４．０．１2,5．１7,10］ドデカ−３−エン、８−シクロヘキシル−テトラシクロ［４．４．０．１2,5．１7,10］ドデカ−３−エン、８−シクロヘキセニル−テトラシクロ［４．４．０．１2,5．１7,10］ドデカ−３−エン、８−フェニル−シクロペンチル−テトラシクロ［４．４．０．１2,5．１7,10］ドデカ−３−エン；テトラシクロ［７．４．１3,6．０1,9．０2,7］テトラデカ−４，９，１１，１３−テトラエン（１，４−メタノ−１，４，４ａ，９ａ−テトラヒドロフルオレンともいう）、テトラシクロ［８．４．１4,7．０1,10．０3,8］ペンタデカ−５，１０，１２，１４−テトラエン（１，４−メタノ−１，４，４ａ，５，１０，１０ａ−へキサヒドロアントラセンともいう）；ペンタシクロ［６．６．１．１3,6．０2,7．０9,14］−４−ヘキサデセン、ペンタシク��［６．５．１．１3,6．０2,7．０9,13］−４−ペンタデセン、ペンタシクロ［７．４．０．０2,7．１3,6．１10,13］−４−ペンタデセン； ヘプタシクロ［８．７．０．１2,9．１4,7．１11,17．０3,8．０12,16］−５−エイコセン、ヘプタシクロ［８．７．０．１2,9．０3,8．１4,7．０12,17．１13,16］−１４−エイコセン；シクロペンタジエンの４量体等の多環の環式オレフィンが挙げられる。これらの環式オレフィンは、単独で又は２種以上を併用して用いることができる。
【００２７】
環式オレフィンと共重合可能なα−オレフィンとしては、エチレン、プロピレン、１−ブテン、１−ペンテン、１−へキセン、３−メチル−１−ブテン、３−メチル−１−ペンテン、３−エチル−１−ペンテン、４−メチル−１−ペンテン、４−メチル−１−へキセン、４，４−ジメチル−１−ヘキセン、４，４−ジメチル−１−ペンテン、４−エチル−１−へキセン、３−エチル−１−ヘキセン、１−オクテン、１−デセン、１−ドデセン、１−テトラデセン、１−ヘキサデセン、１−オクタデセン、及び１−エイコセンなどの炭素数２〜２０、好ましくは炭素数２〜８のα−オレフィンが挙げられる。これらのα−オレフィンは、単独で又は２種以上を併用して用いることができる。
【００２８】
環式オレフィン系樹脂としては、市販品を用いることもできる。例えば、日本ゼオン社製「ゼオノア（登録商標）」（ノルボルネンなどの環式オレフィンの開環重合体の水素添加物）、三井化学社製「アペル（登録商標）」（テトラシクロドデセンとエチレンの付加共重合体）、及びポリプラスチックス社製「ＴＯＰＡＳ（登録商標）」（ノルボルネンとエチレンの付加共重合体）等が挙げられる。
【００２９】
環式オレフィン系樹脂としては、環式オレフィンの開環重合体の水素添加物、及び環式オレフィンとα−オレフィンとの付加共重合体又はその水素添加物が好ましく用いられ、ノルボルネンの開環重合体の水素添加物及びノルボルネンとエチレンとの付加共重合体がより好ましく用いられる。これらの環式オレフィン系樹脂を用いることにより、光反射板に優れた強度を付与することができる。
【００３０】
環式オレフィン系樹脂のガラス転移温度は、８０〜２５０℃が好ましいが、１００〜２００℃がより好ましく、１００〜１７０℃が特に好ましい。環式オレフィン系樹脂のガラス転移温度が低過ぎると、得られる光反射板の耐熱性が低下する虞れがある。また、環式オレフィン系樹脂のガラス転移温度が高過ぎると、このような環式オレフィン系樹脂を含む後述する光反射板形成用樹脂組成物の溶融粘度が高くなって押出成形により光反射板を製造するのが困難となったり、得られる光反射板を熱成形する際の加工温度が必要以上に高くなる虞れがある。
【００３１】
なお、環式オレフィン系樹脂のガラス転移温度は、示差走査熱量計を用い、昇温速度１０℃／分の条件で測定した際のＪＩＳ  Ｋ７１２１（１９８７）で規定される中間点ガラス転移温度（Ｔｍｇ）とする。
【００３２】
光反射板における環式オレフィン系樹脂の含有量は、非環式オレフィン系樹脂１００重量部に対して、１０〜１８０重量部であるが、５０〜１７０重量が好ましく、８０〜１７０重量部がより好ましい。環式オレフィン系樹脂の含有量が１０重量部未満であると、十分な強度を有する光反射板が得られない虞れがある。また、環式オレフィン系樹脂の含有量が１８０重量部を超えると、光反射板の強度が必要以上に高くなり過ぎ、光反射板を打ち抜き成形する際に光反射板に亀裂などの成形不良を生じる虞れがある。
【００３３】
また、光反射板における環式オレフィン系樹脂の含有量は、光反射板の全量に対して、７〜４５重量％が好ましい。環式オレフィン系樹脂の含有量が７重量％未満であると、十分な強度を有する光反射板が得られない虞れがある。また、環式オレフィン系樹脂の含有量が４５重量％を超えると、光反射板の強度が必要以上に高くなり過ぎ、光反射板を打ち抜き成形する際に光反射板に亀裂などの成形不良を生じる虞れがある。
【００３４】
環式オレフィン系樹脂として環式オレフィンとα−オレフィンとの付加共重合体又はその水素添加物を用いる場合、光反射板における環式オレフィン系樹脂の含有量は、光反射板の全量に対して、１０〜４５重量％がより好ましく、２９〜４５重量％が特に好ましく、３６〜４０重量％が最も好ましい。環式オレフィンとα−オレフィンとの付加共重合体又はその水素添加物からなる環式オレフィン系樹脂の光反射板中における含有量を上記範囲内とすることにより、耐熱性、熱成形性、打ち抜き成形性、強度、及び光反射性に特に優れる光反射板を提供することができる。
【００３５】
また、環式オレフィン系樹脂としてノルボルネンの開環重合体の水素添加物を用いる場合、光反射板における環式オレフィン系樹脂の含有量は、光反射板の全量に対して、１０〜４５重量％がより好ましく、２９〜４５重量％が特に好ましく、３０〜３６重量％が最も好ましい。ノルボルネンの開環重合体の水素添加物からなる環式オレフィン系樹脂の光反射板中における含有量を上記範囲内とすることにより、熱成形性、打ち抜き成形性、強度、及び光反射性に特に優れる光反射板を提供することができる。
【００３６】
［酸化チタン］
本発明の光反射板は、酸化チタンを含有していることにより優れた光反射性が付与されている。酸化チタンは、化学式ＴｉＯ２で示される。このような酸化チタンには、ルチル型、アナターゼ型、イルメナイト型があるが、ルチル型酸化チタンは耐候性に優れているので好ましい。
【００３７】
酸化チタン（ＴｉＯ２）はその表面をアルミニウム酸化物及びケイ素酸化物を含有する被覆層で被覆することにより被覆酸化チタンとして用いられるのが好ましい。酸化チタンの表面をアルミニウム酸化物及びケイ素酸化物を含有する被覆層によって被覆することにより、酸化チタンと非環式オレフィン系樹脂及び環式オレフィン系樹脂とが直接接触するのを防止して、酸化チタンの光触媒作用による非環式オレフィン系樹脂及び環式オレフィン系樹脂の劣化を抑制することができる。
【００３８】
上記被覆酸化チタンにおいて、蛍光Ｘ線分析によって定量されたアルミニウム酸化物のＡｌ2Ｏ3に換算した量は、被覆酸化チタン中の二酸化チタンの全重量に対して１〜６重量％が好ましく、１〜５重量％がより好ましく、１〜４重量％が特に好ましい。
【００３９】
換言すれば、上記被覆酸化チタンにおいて、蛍光Ｘ線分析によって定量されたアルミニウム酸化物のＡｌ2Ｏ3に換算した量は、被覆酸化チタン中の二酸化チタンの全重量を１００重量％としたときに、１〜６重量％が好ましく、１〜５重量％がより好ましく、１〜４重量％が特に好ましい。
【００４０】
被覆酸化チタンの被覆層においてアルミニウム酸化物の量が少な過ぎると、酸化チタンの光触媒作用の抑制が不充分となり非環式オレフィン系樹脂の劣化による着色を生じて光反射板の光反射性能が低下する虞れがある。また、被覆酸化チタンの被覆層において、アルミニウム酸化物の量が多過ぎると、被覆層が可視光線を吸収してしまい、酸化チタンによる光反射が低下し、その結果、光反射板の光反射性能が低下する虞れがある。
【００４１】
上記被覆酸化チタンにおいて、蛍光Ｘ線分析によって定量されたケイ素酸化物のＳｉＯ2に換算した量は、被覆酸化チタン中の二酸化チタンの全重量に対して０．１〜７重量％が好ましく、０．１〜６重量％がより好ましく、０．１〜５重量％が特に好ましい。
【００４２】
換言すれば、上記被覆酸化チタンにおいて、蛍光Ｘ線分析によって定量されたケイ素酸化物のＳｉＯ2に換算した量は、被覆酸化チタン中の二酸化チタンの全重量を１００重量％としたときに、０．１〜７重量％が好ましく、０．１〜６重量％がより好ましく、０．１〜５重量％が特に好ましい。
【００４３】
被覆酸化チタンの被覆層においてケイ素酸化物の量が少な過ぎると、酸化チタンの光触媒作用の抑制が不充分となり非環式オレフィン系樹脂及び環式オレフィン系樹脂の劣化による着色を生じて光反射板の光反射性能が低下する虞れがある。また、被覆酸化チタンの被覆層においてケイ素酸化物の量が多過ぎると、被覆層が可視光線を吸収してしまい、酸化チタンによる光反射が低下し、その結果、光反射板の光反射性能が低下する虞れがある。
【００４４】
なお、被覆酸化チタンの被覆層において、蛍光Ｘ線分析によって定量されたアルミニウム酸化物のＡｌ2Ｏ3に換算した量、及び、蛍光Ｘ線分析によって定量されたケイ素酸化物のＳｉＯ2に換算した量は、蛍光Ｘ線分析装置を用いて測定される。
【００４５】
また、非環式オレフィン系樹脂中における被覆酸化チタンの分散性を向上させるために、被覆酸化チタンの表面をチタンカップリング剤及びシランカップリング剤からなる群から選ばれた一種以上のカップリング剤、シロキサン化合物、多価アルコールで処理することが好ましく、シランカップリング剤で処理することがより好ましい。
【００４６】
光反射板における酸化チタンの含有量が少な過ぎると、光反射板の光反射性能が低下する虞れがある。一方、光反射板における酸化チタンの含有量が多過ぎると、酸化チタンの含有量の増加分に見合った光反射板の光反射性の向上が見込まれず、光反射板の軽量性が低下する虞れがある。したがって、光反射板における酸化チタンの含有量は、非環式オレフィン系樹脂１００重量部に対して、３０〜２００重量部に限定され、５０〜２００重量部が好ましく、５０〜１９５重量部がより好ましい。
【００４７】
［酸化防止剤］
光反射板は、酸化防止剤をさらに含んでいるのが好ましい。酸化防止剤を用いることにより、優れた光反射性を長期間に亘って維持することができる光反射板を提供することができる。酸化防止剤としては、フェノール系酸化防止剤、リン系酸化防止剤、及びイオウ系酸化防止剤が好ましく挙げられる。
【００４８】
光反射板は、フェノール系酸化防止剤と、リン系酸化防止剤又はイオウ系酸化防止剤とを組合せて含んでいるのが好ましい。このように酸化防止剤を組み合わせて用いることにより、より優れた光反射性を長期間に亘って維持することができる光反射板を提供することができる。
【００４９】
光反射板におけるフェノール系酸化防止剤、リン系酸化防止剤又はイオウ系酸化防止剤のそれぞれの含有量は、非環式オレフィン系樹脂１００重量部に対して、０．０１〜１．０重量部が好ましく、０．０１〜０．５重量部がより好ましい。
【００５０】
［紫外線吸収剤］
光反射板は、紫外線吸収剤をさらに含んでいるのが好ましい。紫外線吸収剤を用いることにより、優れた光反射性を長期間に亘って維持することができる光反射板を提供することができる。
【００５１】
紫外線吸収剤としては、ベンゾトリアゾール系紫外線吸収剤が好ましく挙げられる。ベンゾトリアゾール系紫外線吸収剤は、光反射板の光反射性の低下を効果的に抑制することができる。
【００５２】
紫外線吸収剤の分子量は、２５０以上が好ましく、３００〜５００がより好ましい。分子量が２５０未満である紫外線吸収剤は、光反射板を熱成形する際に光反射板表面から揮発して、光反射成形体の表面に光沢ムラ、荒れ、及び裂けなどの欠陥を生じさせる虞れがある。これらの欠陥が生じた光反射成形体は、優れた光反射性を均一に発揮することができない。
【００５３】
光反射板における紫外線吸収剤の含有量が少な過ぎると、光反射板の光反射性の低下を十分に抑制することができない虞れがある。一方、光反射板中における紫外線吸収剤の含有量が多過ぎても、光反射板の光線反射率の低下の抑制効果に変化がない虞れがある。したがって、光反射板における紫外線吸収剤の含有量は、非環式オレフィン系樹脂１００重量部に対して０．０１〜１．０重量部が好ましく、０．０１〜０．５重量部がより好ましい。
【００５４】
［ヒンダードアミン系光安定剤］
光反射板はヒンダードアミン系光安定剤をさらに含有しているのが好ましい。ヒンダードアミン系光安定剤を用いることにより、優れた光反射性を長期間に亘って維持することができる光反射板を提供することができる。
【００５５】
光反射板中におけるヒンダードアミン系光安定剤の含有量が少な過ぎると、光反射板の光反射性の低下を抑制することができない虞れがある。一方、光反射板中におけるヒンダードアミン系光安定剤の含有量が多過ぎても、光反射板の光反射性の低下の抑制効果に変化はなく、ヒンダードアミン系光安定剤自体の着色によって光反射板の光反射性の低下を生じる虞れがある。したがって、光反射板中におけるヒンダードアミン系光安定剤の含有量は、非環式オレフィン系樹脂１００重量部に対して０．０１〜１．０重量部が好ましく、０．０１〜０．５重量部がより好ましい。
【００５６】
さらに、光反射板は銅害防止剤（金属不活性剤）、帯電防止剤、ステアリン酸金属石鹸などの分散剤、クエンチャー、ラクトン系加工安定剤、蛍光増白剤、及び結晶核剤などの他の添加剤を含んでいてもよい。
【００５７】
［光反射板］
本発明の光反射板の厚みは、０．１〜１．５ｍｍが好ましく、０．１〜０．８ｍｍがより好ましく、０．１〜０．６ｍｍが特に好ましい。光反射板の厚みが薄過ぎると、光反射板の強度が低下して、光反射板に撓みが生じる虞れがある他、光反射板を熱成形して任意の形状に成形する際に薄肉部が発生しやすくなる虞れがある。また光反射板の厚みが厚過ぎると、光反射板を組み込んだ装置の厚みや重量が増大する虞れがある。
【００５８】
光反射板の線膨張係数は、２０×１０-5［１／℃］以下が好ましく、１５×１０-5［１／℃］以下がより好ましい。線膨張係数が２０×１０-5［１／℃］を超える光反射板は、耐熱性が低い虞れがある。耐熱性が低い光反射板は、これが内部に配設された表示装置や照明装置などの装置の内部温度が上昇した際に、装置内部の温度上昇に伴って膨張し、装置の内部で他の部材と接触することで、光反射板の表面が波状などに変形する虞れがある。このように変形を生じた光反射板は、光反射性が低下する。
【００５９】
次に、本発明の光反射板の製造方法について説明する。本発明の光反射板の製造には、非環式オレフィン系樹脂、環式オレフィン系樹脂、酸化チタン、及び必要に応じて、酸化防止剤、紫外線吸収剤及びヒンダードアミン系光安定剤などの他の添加剤を所定の含有量で含む光反射板形成用樹脂組成物が用いられる。そして、この光反射板形成用樹脂組成物をシート状に成形することにより、非発泡シートからなる光反射板を製造することができる。
【００６０】
光反射板の製造において酸化チタンの分散性を向上させるために、非環式オレフィン系樹脂と酸化チタンとを含有するマスターバッチを予め作製し、これを用いて光反射板を製造してもよい。
【００６１】
そして、光反射板形成用樹脂組成物をシート状に成形するには、光反射板形成用樹脂組成物を押出機中で溶融混練した後に、Ｔダイ法、カレンダー法などの公知の方法によって押出機から押出すことにより行えばよく、Ｔダイ法によって押出機から押出すのが好ましい。Ｔダイ法により光反射板形成用樹脂組成物をシート状に成形するには、例えば、押出機の先端にＴダイを取り付け、このＴダイから押出機中で溶融混練した光反射板形成用樹脂組成物をシート状に押出すことにより行えばよい。
【００６２】
本発明では、光反射板形成用樹脂組成物をシート状に成形して光反射板を製造した後、酸化チタンなどの無機充填剤を起点として微細な空隙を形成するための延伸処理を行わない。従来では、酸化チタンを含む光反射板形成用樹脂組成物をシート状に成形した後、延伸処理を行うことによって微細な空隙を有する光反射板を製造していた。このような微細な空隙によって光反射板に十分な光反射性を付与するためには、シート状に成形した光反射板形成用樹脂組成物を過度に延伸処理する必要があり、得られる光反射板の熱成形性を著しく低下させる。したがって、本発明では、延伸処理を行わずに光反射板を製造することにより、優れた熱成形性を有し、且つ破れや孔開きなどの成形不良を生じずに所望の形状に熱成形することが可能な光反射板を得ることができる。
【００６３】
また、Ｔダイから押出機中で溶融混練した光反射板形成用樹脂組成物をシート状に押出して光反射板を製造する際に、光反射板は押出速度よりもやや速い巻取速度で巻き取られる。このように、押出速度よりもやや速い速度で光反射板を巻き取るのは、光反射板が弛むのを防止するために行われるのであって、光反射板は延伸処理されていない。したがって、上記巻取りによっては、得られる光反射板中に無機充填剤を起点として微細な空隙を発生させることはない。
【００６４】
延伸処理によって酸化チタンなどの無機充填剤を起点として形成された空隙は、通常、１μｍ以上、特に３μｍ以上の直径を有している。１μｍ未満の直径を有している空隙が光反射板内に形成されていたとしても、このような空隙は光反射板を形成する際に上記組成物内に混入したごく僅かな空気であり、光反射板の熱成形性及び光反射性には影響を及ぼさない。
【００６５】
また、本発明の光反射板の少なくとも一方の面には鏡面加工処理が行われていてもよい。好ましくは、光反射板形成用樹脂組成物を押出機から押出すことによりシート状の押出物を得た後、これが冷却固化して光反射板となる前に、シート状の押出物の少なくとも一方の面に鏡面加工処理を行う。鏡面加工処理によれば、シート状の押出物の表面平滑性を向上させて優れた光反射性能を有する光反射板を提供することができる。
【００６６】
鏡面加工処理としては、例えば、外周面が鏡面に形成された鏡面ロールとこの鏡面ロールに対峙して配設された支持ロールとからなる一対のロール間にシート状の押出物を供給してシート状の押出物の表面に鏡面ロールを押圧する方法などが好ましく用いられる。
【００６７】
本発明の光反射板は、表示装置や照明装置に好適に用いられる。本発明の光反射板は、優れた光反射性を有するので、このような光反射板を表示装置や照明装置に用いることにより、表示された画像の視認性に優れ、輝度の低下やムラの発生が抑制された表示装置や照明装置を提供することができる。
【００６８】
本発明の光反射板を表示装置に用いる場合、本発明の光反射板は、ワードプロセッサー、パーソナルコンピュータ、携帯電話、ナビゲーションシステム、テレビジョン、携帯型テレビなどの液晶表示装置のバックライトユニットとして好適に用いることができる。
【００６９】
本発明の光反射板を液晶表示装置のバックライトユニットに用いる場合、光反射板を液晶表示装置を構成する直下ライト式バックライト、サイドライト式バックライト又は面状光源方式バックライト内に組み込んで用いることができる。
【００７０】
本発明の光反射板が用いられる液晶表示装置のサイドライト式のバックライトユニットの模式図を図１に示す。図１に示す液晶表示装置は、光反射板10、この光反射板10上に積層一体化されてなる光拡散層20、この光拡散層20上に配設された導光板30、導光板30の側方に配設されて導光板30に光を放射する発光光源40、及び、発光光源40から放射された光を導光板30に反射させるためのランプリフレクタ50を有する。なお、発光光源40としては、例えば、冷却陰極やＬＥＤなどが挙げられる。
【００７１】
光拡散層20は、熱可塑性樹脂などのバインダ樹脂中にスチレン系樹脂やアクリル系樹脂などからなる透光性粒子21が分散されてなる。また、光拡散層20の表面は透光性粒子21により形成された凹凸形状を有し、この凹凸形状によって光を拡散させることができる。
【００７２】
液晶表示装置では、発光光源40によって導光板30内に入射した光が導光板30の表面及び裏面間を繰り返して反射することによって導光板30の表面から導光板30の外部へ導出される。また、導光板30の裏面から導出した光は、光拡散層20の表面に透光性粒子21により形成された凹凸形状によって、導光板30の表面側に向かって均一となるように拡散されて反射される。さらに、導光板30の裏面から導出した光が光拡散層20を透過した場合には、上記光は光反射板10によって導光板30の表面側に向かって反射される。このように発光光源に導光板30、光拡散層20及び光反射板10を組み合わせることにより、液晶表示装置の輝度を向上させると共に液晶表示装置の面方向における輝度分布の均一化を図ることができる。
【００７３】
また、本発明の光反射板は、上述した液晶表示装置のバックライトユニットの他にも、照明ボックスのような面発光システムの照明具のバックライト、スロトボ照明器、複写機、プロジェクター方式のディスプレイ、ファクシミリ、電子黒板などを構成する照明装置内に組み込んで用いることもできる。本発明の照明装置は、少なくとも上記光反射板と光源とを含む。
【００７４】
本発明の光反射板は、これを上述した表示装置や照明装置などの各種用途に用いられる際に、熱成形や打ち抜き成形などによって、所望の形状に成形することによって光反射成形体として用いられるのが好ましい。
【００７５】
本発明の光反射板は、これに熱成形を行ったとしても、破れや孔開きなどの成形不良が発生するのが高く抑制でき、光反射性や外観特性を低下させることなく所望の形状に成形された光反射成形体を提供することが可能となる。
【００７６】
光反射板の熱成形方法としては、例えば、真空成形や圧空成形が挙げられる。真空成形や圧空成形としては、例えば、プラグ成形、フリードローイング成形、プラグ・アンド・リッジ成形、マッチド・モールド成形、ストレート成形、ドレープ成形、リバースドロー成形、エアスリップ成形、プラグアシスト成形、プラグアシストリバースドロー成形などが挙げられる。なお、上記熱成形方法においては温度調節可能な金型を用いることが好ましい。また、光反射成形体の形状は、光反射成形体が用いられる用途に応じて決定すればよく、特に制限されない。
【００７７】
また、本発明の光反射板は、優れた強度を有しているにも関わらず、打ち抜き成形を行っても亀裂などの成形不良を生じる虞れもなく、光反射板が有していた光反射性を低下させることなく外観特性に優れている光反射成形体を提供することができる。
【００７８】
光反射板の打ち抜き成形は、例えば、光反射板の所望の部位をトムソン刀や打ち抜き金型で打ち抜く方法などを用いて行うことができる。このとき、複数枚の光反射板を積層して積層体とし、この積層体を上記の通りにして打ち抜き成形してもよい。なお、光反射板の打ち抜き成形する際に、光反射板を加熱する必要はなく、常温の光反射板に打ち抜き成形を行ったとしても、亀裂などの成形不良を生じることなく光反射板を得ることができる。
【００７９】
また、光反射板の打ち抜き成形では、光反射板の所望の部位を打ち抜くことにより、光反射板にＬＥＤなどの発光光源やリベットなどの固定具を挿入するための穴部が形成された光反射成形体を得たり、照明装置又は表示装置などの装置の内部において光反射板が設置される部位の形状に合わせて、光反射板を打ち抜くことにより、所望の形状に成形された光反射成形体を得ることができる。
【００８０】
光反射板には、熱成形又は打ち抜き成形のいずれか一方のみが行われてもよく、熱成形及び打ち抜き成形の双方が行われてもよい。例えば、光反射板に熱成形を行った後に、打ち抜き成形することによって、所望の形状に成形された光反射成形体を得ることもできる。
【００８１】
以下に、本発明の光反射成形体及びこれを用いた照明装置の一例を図２〜４を参照しながら説明する。
【００８２】
光反射成形体Ａは、図２及び３に示すように、平面矩形状の光反射板10をその四方外周縁部を除いた部分において表面から裏面に向かって熱成形することにより膨出させることによって多数の逆截頭四角錐形状の凹部12、12・・・が該凹部12、12・・・の開口端縁を光反射板10の長辺又は短辺に平行にした状態に縦横方向に連続的に形成されている。
【００８３】
また、凹部12、12・・・の内底面13には、その一部を打ち抜くことによって、平面正方形状の貫通孔13aが表裏面間に亘って貫設されており、この貫通孔13aを通じて光源Ｌを配設できるように構成されている。また、上記凹部12、12・・・の周壁部14の内周面は上記光源から放射された光を反射する光反射面に形成されている。
【００８４】
そして、上記光反射成形体を用いた照明装置を図４に示す。この照明装置は、図４に示すように、筐体60内に、光反射成形体Ａと発光ダイオードＬとを備えた照明体Ｃが配設されて構成されている。上記筐体60は、光反射成形体Ａよりも一回り大きな大きさを有する平面矩形状の底面部61とこの底面部61の四方外周縁から上方に向かって延設された四角枠状の周壁部62とからなる。なお、周壁部62の内周面上端部にはその全周に亘って段部62aが形成されており、この段部62aに曇りガラス又は光学シート80が着脱自在に配設可能に構成されている。なお、照明体Ｃの光源は、発光ダイオードの他に、汎用の光源であってもよい。
【００８５】
又、筐体60の底面部61上に敷設し得る大きさの平面正方形状の基板71上に多数個の発光ダイオードＬ、Ｌ・・・が配設されてなる光源体70を用意する。なお、光源体70上に光反射成形体Ａを重ね合わせた状態において、各凹部12の貫通孔13aと、光源体70の各発光ダイオードＬの位置が合致するように構成されている。
【００８６】
そして、上記光源体70がその発光ダイオードＬを上方（筐体60の開口方向）に向けた状態にて筐体60の底面部61上に敷設されており、光源体70上に光反射成形体Ａが敷設され、光源体70の発光ダイオードＬが光反射成形体Ａの凹部12の貫通孔13aを通じて配設されて照明体Ｃが構成されている。
【００８７】
この照明装置Ｂを使用するにあたっては、先ず、筐体60の周壁部62の段部62a上に曇りガラス又は光学シート80を着脱自在に配設した上で、発光ダイオードＬを発光させる（図４参照）。すると、発光ダイオードＬから光が放射状に放射され光反射成形体Ａの凹部12の内周面に入射した光は、内周面で一回或いは複数回に亘って反射されて進行方向が曇りガラス又は光学シート80方向に向けられて曇りガラス又は光学シート80に入射する。なお、照明体Ｃの光反射成形体Ａと、曇りガラス又は光学シート80とは密着させない方が好ましい。
【００８８】
そして、光学シート80は、その内部に光を拡散させる酸化チタンなどの光拡散剤が含有されており、光学シート80内に入射した光は、光学シート80内において光拡散剤によって乱反射させられ、或いは、曇りガラス内に入射した光は曇りガラスによって乱反射させられて更に拡散された上で曇りガラス又は光学シート80から外方に向かって放出され、曇りガラス又は光学シート80は正面から見ると全面的に略均一に光った状態となっている。
【００８９】
ここで、曇りガラス又は光学シート80内に入射した光は、曇りガラス又は光学シート80において乱反射され、光の一部は光反射成形体Ａ方向に反射されて再度、光反射成形体Ａ方向に入射するが、光反射成形体Ａ内に再度、入射した光は、凹部12の内周面において反射されて再び、曇りガラス又は光学シート80内に入射する。
【００９０】
このように、発光ダイオードＬから放射された光は、凹部12の内周面において反射されることによって、拡散されながら曇りガラス又は光学シート80方向に向かって反射され、よって、曇りガラス又は光学シート80はその全面に亘って略均一な光束でもって光が照射されるので、曇りガラス又は光学シート80を通して発光ダイオードの位置が視認されることは殆どない。
【００９１】
そして、曇りガラス又は光学シート80に直接、描かれた図柄や文字、或いは、曇りガラス又は光学シート80上に配設された化粧シート上に描かれた図柄や文字が、曇りガラス又は光学シート80全体から均一に放射される光によって明瞭に且つ均一に浮かび上がった状態となる。したがって、上述した照明装置は、広告や看板用の照明装置として好適に用いることができる。
【発明の効果】
【００９２】
本発明の光反射板は、未延伸の非発泡シートからなり、その内部に延伸によって形成された微細な空隙を有しておらず、優れた熱成形性を有している。したがって、光反射板を熱成形することによって、破れや孔あきなどの成形不良を生じることなく、厚みが均一であり、且つ所望の形成を有する光反射成形体を提供することができる。
【００９３】
また、本発明の光反射板は、強度にも優れている。したがって、光反射板の搬送時に光反射板が不用意に撓むことなく取扱性に優れていると共に、表示装置や照明装置など装置の内部に配設する際にも所望の位置に配設するのが容易であり、上記装置の生産性を向上させることもできる。
【００９４】
さらに、本発明の光反射板は、優れた強度を有しているにも関わらず、打ち抜き成形する際に、亀裂などの成形不良を生じることもない。したがって、本発明の光反射板を打ち抜き成形して得られる光反射成形体は、その表面に亀裂などの成形不良が発生するのを高く抑制することができ、光反射性及び外観特性に優れている。また、長尺帯状の光反射板を製造した場合、この長尺帯状の光反射板をロール状を巻き取った際にも、光反射板に亀裂などの外観不良を生じることもない。
【図面の簡単な説明】
【００９５】
【図１】本発明の光反射板が好適に用いられる液晶表示装置のバックライトユニットの模式断面図。
【図２】本発明の光反射板を熱成形してなる光反射成形体の斜視図。
【図３】上記光反射成形体の縦断面図。
【図４】上記光反射成形体を用いた照明装置の縦断面図。
【図５】光反射板の強度の測定方法を説明するための図。
【図６】光反射板の熱成形性の評価において作製した成形体の斜視図。
【発明を実施するための形態】
【００９６】
以下に、本発明を実施例を用いてより具体的に説明するが、本発明はこれに限定されない。
【実施例】
【００９７】
（実施例１）
単軸押出機（口径：９０ｍｍ）の先端にＴダイ金型を接続させた。この押出機を用いて、以下の要領に従って光反射板を製造した。ホモポリプロピレン（サンアロマー社製  ＰＬ５００Ａ、メルトフローレイト：３．３ｇ／１０分、密度：０．９ｇ／ｃｍ3）５５．６重量部、エチレン−プロピレンランダム共重合体（サンアロマー社製  ＰＣ５４０Ｒ、エチレン成分含有量：８．６重量％、メルトフローレイト：５．０ｇ／１０分）４４．４重量部、環式オレフィン系樹脂１（ノルボルネンとエチレンの付加共重合体、ガラス転移温度：１３８℃、ポリプラスチックス社製  ＴＯＰＡＳ（登録商標）６０１３）１８．５重量部、ルチル型の酸化チタン（平均粒子径０．２８μｍ、石原産業（株）製  ＣＲ−９３）６６．７重量部、フェノール系酸化防止剤（ＢＡＳＦ社製  ＩＲＧＡＮＯＸ（登録商標）１０１０）０．２重量部、リン系酸化防止剤（ＢＡＳＦ社製  ＩＲＧＡＦＯＳ１６８）０．２重量部、ベンゾトリアゾール系紫外線吸収剤（分子量３１５．８、ＢＡＳＦ社製  商品名ＴＩＮＵＶＩＮ（登録商標）３２６）０．２重量部、及びヒンダードアミン系光安定剤（ＢＡＳＦ社製  商品名ＴＩＮＵＶＩＮ（登録商標）１１１）０．２重量部を押出機のホッパーに供給し、２３０℃にて溶融混練して樹脂組成物を得、この樹脂組成物を押出機の先端に取り付けたＴダイ金型（シート巾５００ｍｍ、スリット間隙０．３ｍｍ）の口金から押出すことにより、厚みが０．４ｍｍであり且つ非発泡の光反射板を得た。
【００９８】
（実施例２〜４）
表１に示す通り、ホモポリプロピレン、エチレン−プロピレンランダム共重合体、環式オレフィン系樹脂１、酸化チタン、フェノール系酸化防止剤、リン系酸化防止剤、ベンゾトリアゾール系紫外線吸収剤、及びヒンダードアミン系光安定剤の配合量を変更した以外は、実施例１と同様にして光反射板を得た。
【００９９】
（実施例５）
エチレン−プロピレンランダム共重合体に代えて、エチレン−プロピレンブロック共重合体（日本ポリプロ社製  ＢＣ６Ｃ、エチレン成分含有量：３．０重量％、メルトフローレイト：２．５ｇ／１０分）４４．４重量部を用い、表１に示す通り、環式オレフィン系樹脂１、酸化チタン、フェノール系酸化防止剤、リン系酸化防止剤、ベンゾトリアゾール系紫外線吸収剤、及びヒンダードアミン系光安定剤の配合量を変更した以外は、実施例１と同様にして光反射板を得た。
【０１００】
（実施例６）
単軸押出機（口径：９０ｍｍ）の先端にＴダイ金型を接続させた。この押出機を用いて、以下の要領に従って光反射板を製造した。ホモポリプロピレン（サンアロマー社製  ＰＬ５００Ａ、メルトフローレイト：３．３ｇ／１０分、密度：０．９ｇ／ｃｍ3）５５．６重量部、エチレン−プロピレンランダム共重合体（サンアロマー社製  ＰＣ５４０Ｒ、エチレン成分含有量：８．６重量％、メルトフローレイト：５．０ｇ／１０分）４４．４重量部、環式オレフィン系樹脂２（ノルボルネンの開環重合体の水素添加物、ガラス転移温度：１０５℃、日本ゼオン社製  ＺＥＯＮＯＲ（登録商標）１０２０Ｒ）１８．７重量部、ルチル型の酸化チタン（平均粒子径０．２８μｍ、石原産業（株）製  ＣＲ−９３）６７．２重量部、フェノール系酸化防止剤（ＢＡＳＦ社製  ＩＲＧＡＮＯＸ（登録商標）１０１０）０．２重量部、リン系酸化防止剤（ＢＡＳＦ社製  ＩＲＧＡＦＯＳ１６８）０．２重量部、ベンゾトリアゾール系紫外線吸収剤（分子量３１５．８、ＢＡＳＦ社製  商品名ＴＩＮＵＶＩＮ（登録商標）３２６）０．２重量部、及びヒンダードアミン系光安定剤（ＢＡＳＦ社製  商品名ＴＩＮＵＶＩＮ（登録商標）１１１）０．２重量部を押出機のホッパーに供給し、２３０℃にて溶融混練して樹脂組成物を得、この樹脂組成物を押出機の先端に取り付けたＴダイ金型（シート巾５００ｍｍ、スリット間隙０．３ｍｍ）の口金から押出すことにより、厚みが０．４ｍｍであり且つ非発泡の光反射板を得た。
【０１０１】
（実施例７〜８）
表１に示す通り、ホモポリプロピレン、エチレン−プロピレンランダム共重合体、環式オレフィン系樹脂１、酸化チタン、フェノール系酸化防止剤、リン系酸化防止剤、ベンゾトリアゾール系紫外線吸収剤、及びヒンダードアミン系光安定剤の配合量を変更した以外は、実施例６と同様にして光反射板を得た。
【０１０２】
（実施例９）
エチレン−プロピレンランダム共重合体に代えて、エチレン−プロピレンブロック共重合体（日本ポリプロ社製  ＢＣ６Ｃ、エチレン成分含有量：３．０重量％、メルトフローレイト：２．５ｇ／１０分）４４．４重量部を用い、表１に示す通り、環式オレフィン系樹脂２、酸化チタン、フェノール系酸化防止剤、リン系酸化防止剤、ベンゾトリアゾール系紫外線吸収剤、及びヒンダードアミン系光安定剤の配合量を変更した以外は、実施例６と同様にして光反射板を得た。
【０１０３】
（比較例１）
単軸押出機（口径：９０ｍｍ）の先端にＴダイ金型を接続させた。この押出機を用いて、以下の要領に従って光反射板を製造した。ホモポリプロピレン（サンアロマー社製  ＰＬ５００Ａ、メルトフローレイト：３．３ｇ／１０分、密度：０．９ｇ／ｃｍ3）１００重量部、ルチル型の酸化チタン（平均粒子径０．２８μｍ、石原産業（株）製  ＣＲ−９３）５６．３重量部、フェノール系酸化防止剤（ＢＡＳＦ社製  ＩＲＧＡＮＯＸ（登録商標）１０１０）０．２重量部、リン系酸化防止剤（ＢＡＳＦ社製  ＩＲＧＡＦＯＳ１６８）０．２重量部、ベンゾトリアゾール系紫外線吸収剤１（分子量３１５．８、ＢＡＳＦ社製  商品名ＴＩＮＵＶＩＮ（登録商標）３２６）０．２重量部、及びヒンダードアミン系光安定剤（ＢＡＳＦ社製  商品名ＴＩＮＵＶＩＮ（登録商標）１１１）０．２重量部を押出機のホッパーに供給し、２３０℃にて溶融混練して樹脂組成物を得、この樹脂組成物を押出機の先端に取り付けたＴダイ金型（シート巾５００ｍｍ、スリット間隙０．３ｍｍ）の口金から押出すことにより、厚みが０．４ｍｍであり且つ非発泡の光反射板を得た。
【０１０４】
（比較例２）
単軸押出機（口径：９０ｍｍ）の先端にＴダイ金型を接続させた。この押出機を用いて、以下の要領に従って光反射板を製造した。ホモポリプロピレン（サンアロマー社製  ＰＬ５００Ａ、メルトフローレイト：３．３ｇ／１０分、密度：０．９ｇ／ｃｍ3）５５．６重量部、エチレン−プロピレンランダム共重合体（サンアロマー社製  ＰＣ５４０Ｒ、エチレン成分含有量：８．６重量％、メルトフローレイト：５．０ｇ／１０分）４４．４重量部、環式オレフィン系樹脂１（ノルボルネンとエチレンの付加共重合体、ガラス転移温度：１３８℃、ポリプラスチックス社製  ＴＯＰＡＳ（登録商標）６０１３）６１１．１重量部、ルチル型の酸化チタン（平均粒子径０．２８μｍ、石原産業（株）製  ＣＲ−９３）４００重量部、フェノール系酸化防止剤（ＢＡＳＦ社製  ＩＲＧＡＮＯＸ（登録商標）１０１０）０．２重量部、リン系酸化防止剤（ＢＡＳＦ社製  ＩＲＧＡＦＯＳ１６８）０．２重量部、ベンゾトリアゾール系紫外線吸収剤（分子量３１５．８、ＢＡＳＦ社製  商品名ＴＩＮＵＶＩＮ（登録商標）３２６）０．２重量部、及びヒンダードアミン系光安定剤（ＢＡＳＦ社製  商品名ＴＩＮＵＶＩＮ（登録商標）１１１）０．２重量部を押出機のホッパーに供給し、２３０℃にて溶融混練して樹脂組成物を得、この樹脂組成物を押出機の先端に取り付けたＴダイ金型（シート巾５００ｍｍ、スリット間隙０．３ｍｍ）の口金から押出すことにより、厚みが０．４ｍｍであり且つ非発泡の光反射板を得た。
【０１０５】
（比較例３）
環式オレフィン系樹脂１に代えて、環式オレフィン系樹脂２（ノルボルネンの開環重合体の水素添加物、ガラス転移温度：１０５℃、日本ゼオン社製  ＺＥＯＮＯＲ（登録商標）１０２０Ｒ）を用いた以外は比較例２と同様にして光反射板を得た。
【０１０６】
（評価）
光反射板について、下記の要領に従って、線膨張係数、強度、光線反射率、打ち抜き成形性、及び熱成形性を評価した。結果を表１に示す。なお、表１中の環式オレフィン系樹脂の欄における括弧内の数値は、光反射板に含まれている成分の全量に対する環式オレフィン系樹脂の含有量（重量％）を示す。
【０１０７】
（線膨張係数）
光反射板の線膨張係数の測定は、光反射板を縦２０ｍｍ×横３ｍｍの平面長方形状に切断することにより試験片を作製し、この試験片の線膨張係数（×１０-5／℃）を下記条件で測定することにより行った。
【０１０８】
測定装装置：熱機械測定装置（エスアイアイ・ナノテクノロジー（株）製  ＴＭＡ／ＳＳ６２００）
昇温速度：５℃／分
温度範囲：２０〜６０℃
測定モード：引張試験モード
荷重：１０ｍＮ
チャック間隔：２０ｍｍ  低荷重用クリップ使用
【０１０９】
（強度）
光反射板の強度の測定は、ＪＩＳ  Ｂ７７２１に準じて、下記の要領にしたがって行った。
【０１１０】
光反射板を一辺が５０ｍｍの平面正方形状に切断することにより試験片Ｄを作製した。次に、図５に示すように、試験片Ｄの一端部をその一端から他端に向かって１０ｍｍの幅でもってクランプＥを用いて試験片Ｄが水平状態となるように把持した。そして、試験片Ｄの上面における他端から一端に向かって２ｍｍだけ内側に入った部分で且つクランプＥからの試験片Ｄの突出方向に対して直交する方向の中央部を荷重測定計Ｆ（今田製作所製、プッシュプルゲージ  ＰＳＳ）を用いて垂直下方に向かって１０ｍｍだけ押圧し、この状態において荷重測定計Ｆの示している荷重（ｋｇｆ）を読み取り、この荷重を光反射板の強度とした。
【０１１１】
（光線反射率）
光反射板の光線全反射率（％）は、ＪＩＳ  Ｋ７１０５に記載の測定法Ｂに準拠して８°の入射条件下にて全反射光測定を行った場合における波長５５０ｎｍの光線反射率を室温２０℃、相対湿度６０％の環境下にて測定した値を意味し、標準光反射板として硫酸バリウム板を用いた時の光線反射率を１００％とした時の相対値で示した値とした。なお、光反射板の光線反射率は、光反射板を３０個用意し、各光反射板の光線反射率の相加平均値とした。
【０１１２】
具体的には、光反射板の光線反射率は、島津製作所社から商品名「ＵＶ−２４５０」にて市販されている紫外可視分光光度計と、島津：製作所社から商品名「ＩＳＲ−２２００」にて市販されている積分球付属装置（内径：φ６０ｍｍ）とを組み合わせて測定することができる。
【０１１３】
（打ち抜き成形性）
光反射板を一辺が１００ｍｍの平面正方形状に切断することにより試験片を作製し、この試験片をゴムマット（トラスコ中山（株）社製  作業台用カッターマット  ＣＭ−１８９０）上に載置した後、試験片の中央部に荷重測定計（今田製作所製、プッシュプルゲージ  ＰＳＳ）の先端部を荷重２０ｋｇｆ、及び荷重３０ｋｇｆでそれぞれ５秒間、押し付けることにより光反射板の打ち抜き成形性を評価した。表１において、「優」、「良」及び「不良」はそれぞれ下記の通りである。
【０１１４】
優：荷重測定計を３０ｋｇｆ及び２０ｋｇｆの各荷重で試験片に押し付けても、亀裂が試験片に発生しなかった。
良：荷重測定計を３０ｋｇｆの荷重で光反射板に押し付けた際に亀裂が光反射板に発生したが、荷重測定計を２０ｋｇｆの荷重で光反射板に押し付けた際には亀裂が光反射板に発生しなかった。
不良：荷重測定計を３０ｋｇｆ及び２０ｋｇｆの各荷重で光反射板に押し付けた際に、双方の荷重において光反射板に亀裂が発生した。
【０１１５】
（熱成形性）
光反射板を一辺が６４ｃｍの平面正方形状に切り出し、その両面が１５０℃となるように３秒間加熱した後、マッチモールド成形により四方外周縁部を除いた部分に、凹部15を表面側から裏面側に向かって膨出成形した後、所定箇所から切断することによって、図６に示す光反射成形体Ｇを得た。
【０１１６】
光反射成形体Ｇの凹部15は、一辺が４０ｍｍの平面正方形状の底面部16と、この底面部16の四方外周縁から表面側に向かって徐々に外側に広がった状態に延設された周壁部17とからなる。周壁部17は、４個の逆等脚台形状の周壁片部17a、17a・・・が、互いに隣接する周壁片部17a、17a間において、対向する傾斜辺同士を全長に亘って共有することによって底面部16の周方向に一体的に連設されて漏斗状に形成されている。また、周壁部17の開口端は一辺が４７ｍｍの平面正方形状に形成され、底面部16の内面から光反射成形体Ｇ表面までの高さは４０ｍｍであった。
【０１１７】
そして、光反射成形体Ｇにおいて、底面部16の中央部の厚み、及び４個の周壁片部17a、17a・・・の中央部の厚みをそれぞれ測定し、熱成形前の光反射板の厚み（Ｔ0）に対する各部分の厚み（Ｔ）の割合（［％］＝Ｔ［ｍｍ］／Ｔ0［ｍｍ］×１００）を算出することにより、光反射板の熱成形性を評価した。表１において、「優」(excellent)、「良」(good)、及び「不良」(bad)はそれぞれ下記の通りである。
優：熱成形前の光反射板の厚みに対して、光反射成形体Ｇの測定部分の全ての厚みの割合が５０％以上であった。
良：熱成形前の光反射板の厚みに対して、光反射成形体Ｇの測定部分の全ての厚みの割合が３０％以上で且つ５０％未満であった。
不良：熱成形前の光反射板の厚みに対して、光反射成形体Ｇの測定部分の全ての厚みの割合が３０％未満であるか、光反射成形体に破れや孔あきなどの成形不良を生じた。
【０１１８】
【表１】
2012212049.tif 000003
【産業上の利用可能性】
【０１１９】
本発明の光反射板は、例えば、ワードプロセッサー、パーソナルコンピュータ、携帯電話、ナビゲーションシステム、テレビジョン、携帯型テレビなどの液晶表示装置のバックライトユニット、照明ボックスのような面発光システムの照明具のバックライト、スロトボ照明器、複写機、プロジェクター方式のディスプレイ、ファクシミリ、電子黒板などを構成する照明装置内に組み込んで用いることができる。
【符号の説明】
【０１２０】
１０  光反射板
１２  凹部
１３  凹部の内底面
１３a 貫通孔
１４  周壁部
２０  光拡散層
２１  透光性粒子
３０  導光板
４０  発光光源
５０  ランプリフレクタ
６０  筐体
６１  筐体の底面部
６２  筐体の周壁部
６２a 筐体の段部
７０  光源体
７１  基板
Ｃ    照明体
Ｌ    発光ダイオード
５１  光反射板
５２  クランプ
５３  荷重測定計
【図１】
2012212049.tif 000004
【図２】
2012212049.tif 000005
【図３】
2012212049.tif 000006
【図４】
2012212049.tif 000007
【図５】
2012212049.tif 000008
【図６】
2012212049.tif 000009